ПАНЕЛЬ ОПАЛУБКИ ДЛЯ ЗАЛИВКИ БЕТОНОМ, СПОСОБ ЕЕ ИЗГОТОВЛЕНИЯ И ЕЕ ПРИМЕНЕНИЕ

1. Способ изготовления панели опалубки для заливки бетоном, содержащей многослойную панель с древесным шпоном, имеющую покрывающий слой, который образует поверхность для заливки,
причем указанный способ включает этапы
- укладки в стопу множества слоев древесного шпона поверх друг друга с образованием стопы с верхним слоем древесного шпона, имеющим верхнюю поверхность, обращенную к поверхности для заливки, и противоположную нижнюю поверхность, обращенную к другим слоям древесного шпона указанной стопы;
- обеспечения слоев адгезивной смолы между слоями древесного шпона;
и при необходимости
- покрытия верхней поверхности верхнего слоя древесного шпона с получением стопы с покрытием и
- прессования стопы с использованием повышенных давления и температуры
таким образом, чтобы образовать многослойный продукт с древесным шпоном, имеющий покрывающий слой,
отличающийся
- нанесением на верхнюю поверхность верхнего древесного шпона гидрофобного агента перед покрытием верхней поверхности и
нанесением на нижнюю поверхность верхнего древесного шпона пропиточной смолы,
причем верхний древесный шпон панели для заливки по меньшей мере частично пропитывают указанным гидрофобным агентом и указанной пропиточной смолой.
2. Способ по п. 1, согласно которому слои древесного шпона пропитывают пропиточной смолой, молекулярная масса которой меньше молекулярной массы адгезивной смолы, и
обеспечивают поглощение пропиточной смолы по меньшей мере частично волокнами верхнего древесного шпона.
3. Способ по п. 1 или 2, согласно которому обеспечивают поглощение 1-75 % по весу, в частности от 20 до 60 % по весу, по сухому веществу пропиточной смолы, нанесенной на нижнюю поверхность верхнего древесного шпона, указанным верхним древесным шпоном.
4. Способ по любому из предшествующих пунктов, согласно которому верхний древесный шпон пропитывают указанной пропиточной смолой таким образом, чтобы достичь концентрации пропиточной смолы в верхнем древесном шпоне по меньшей мере 5% по весу, в частности от 10 до 40% по весу, по сухому веществу древесного шпона.
5. Способ по любому из вышеприведенных пунктов, согласно которому пропиточную смолу вводят между верхним древесным шпоном и слоем ниже верхнего древесного шпона с пропитыванием носителя, такого как носитель в виде листа, плиты, текстильной ткани, тонкой ткани или полотна.
6. Способ по п. 5, согласно которому в качестве носителя используют бумажный или картонный лист, бумажное или картонное полотно или сухую бумагу, текстильный материал, такой как ткань, войлок, или нетканый материал, или полимерную пленку или полимерный лист.
7. Способ по п. 5 или 6, согласно которому количество пропиточной смолы составляет примерно 10-500 частей по весу, в частности 20-350 частей по весу, на 100 частей по весу носителя.
8. Способ по любому из предшествующих пунктов, согласно которому пропитку верхнего древесного шпона осуществляют отдельно.
9. Способ по любому из пп. 1-7, согласно которому пропитку верхнего древесного шпона осуществляют с использованием пропиточной пленки в сочетании с прессованием, в частности горячим прессованием, стопы.
10. Способ по любому из предшествующих пунктов, согласно которому гидрофобный агент наносят на верхний шпон из композиции, которая содержит гидрофобный агент в количестве от 10 до 100 % по весу, в частности от 60 до 100 % по весу.
11. Способ по любому из предшествующих пунктов, согласно которому гидрофобный агент выбирают из группы, состоящей из восков, масел, жиров, жирных кислот, алканов, алкенов, их производных и их смесей.
12. Способ по любому из предшествующих пунктов, согласно которому в качестве гидрофобного агента используют парафиновый воск, силиконовое масло или димер алкилкетена.
13. Способ по п. 12, согласно которому в качестве гидрофобного агента используют парафиновый воск или димер алкилкетена, причем указанный парафиновый воск или димер алкилкетена расплавляют перед нанесением или во время нанесения на верхний шпон.
2
14. Способ по любому из предшествующих пунктов, согласно которому количество гидрофобного агента, нанесенного на поверхность древесной плиты, составляет от 10 до 100 г/м.
15. Способ по любому из предшествующих пунктов, согласно которому гидрофобный агент наносят на верхний шпон таким образом, что полости древесного волокна заполнены гидрофобным агентом.
16. Способ по любому из предшествующих пунктов, согласно которому гидрофобный агент наносят на верхний шпон таким образом, что по меньшей мере часть гидрофобного агента будет мигрировать из верхнего шпона к следующему шпону ниже него, а предпочтительно таким образом, что по меньшей мере верхний шпон и шпон ниже него будет по меньшей мере частично насыщен гидрофобным агентом.
2
2
17. Способ по любому из предшествующих пунктов, согласно которому покрытие содержит по меньшей мере один фенольный покрывающий слой, имеющий поверхностный вес примерно от 100 до 500 г/м, например от 120 до 220 г/м.
2
2
18. Способ по п. 17, согласно которому фенольный покрывающий слой содержит бумажную основу, пропитанную фенольной смолой, причем указанная бумажная основа имеет граммаж от 40 до 80 г/м и содержит от 80 до 140 г/м фенольной смолы.
19. Способ по любому из предшествующих пунктов, согласно которому покрытие содержит бумажную основу, пропитанную фенольной смолой, которая была нанесена на поверхность верхнего шпона многослойной панели посредством прессования, в частности посредством горячего прессования.
20. Способ по любому из предшествующих пунктов, согласно которому покрытие прикрепляют к верхнему шпону с использованием отдельного слоя фенольной смолы, в частности термически активированной фенольной смолы, которой пропитана подложка, такая как нетканая подложка.
21. Способ по любому из предшествующих пунктов, согласно которому посредством воздействия давлением и температурой на этапе прессования обеспечивают поглощение пропиточной смолы верхним древесным шпоном от нижней поверхности, и обеспечивают пропитывание гидрофобным агентом верхнего древесного шпона от верхней поверхности таким образом, чтобы достичь по меньшей мере частичного насыщения верхнего древесного шпона.
22. Панель опалубки для заливки бетоном, изготовленная по любому из вышеприведенных пунктов.
23. Панель опалубки для заливки бетоном, которая содержит многослойную панель, образованную множеством элементов древесного шпона и покрытием, при этом покрытие связано с верхним шпоном панели и образует поверхность для заливки панели, причем
- верхний шпон многослойной панели пропитан гидрофобным агентом и по меньшей мере частично пропитан пропиточной смолой; а
- покрытие связано с верхним шпоном с использованием термически активированной фенольной смолы, которой пропитана подложка.
24. Панель по п. 22 или 23, в которой покрытие образовано фенольным покрывающим слоем.
25. Панель по пп. 22-24, в которой покрытие содержит бумажную основу, пропитанную фенольной смолой, которая была нанесена на поверхность верхнего шпона многослойной панели посредством прессования, в частности посредством горячего прессования.
26. Панель по любому из пп. 22-25, в которой покрытие прикреплено к верхнему шпону с использованием термически активированной фенольной смолы, которой пропитана подложка.
27. Панель по любому из пп. 22-26, в которой верхний древесный шпон имеет концентрацию пропиточной смолы по меньшей мере 5% по весу, в частности от 10 до 40% по весу, по сухому веществу верхнего древесного шпона.
28. Панель по любому из пп. 22-27, в которой гидрофобный агент выбран из группы, состоящей из парафинового воска и димера алкилкетена, причем указанный гидрофобный агент был использован в твердой форме и расплавлен перед нанесением или во время нанесения на верхний шпон.
2
29. Панель по любому из пп. 22-28, в которой содержание указанного гидрофобного агента в верхнем древесном шпоне составляет от 20 до 100 г/м.
30. Панель по любому из пп. 22-29, в которой полости древесного волокна верхнего древесного шпона заполнены гидрофобным агентом.
31. Панель по любому из пп. 22-30, в которой панель обладает сопротивлением короблению, даже когда в ней выполнены отверстия средствами механического крепления.
32. Применение способа по любому из пп. 1-21 для улучшения сопротивления короблению панели опалубки для заливки бетоном, в которой выполнены отверстия средствами механического крепления, такими как гвозди, винты, зажимы или пистоны.
33. Применение панели по любому из пп. 22-30 в качестве панели опалубки для заливки бетоном, в которой выполнены отверстия средствами механического крепления, такими как гвозди, винты, зажимы или пистоны.